(57)【特許請求の範囲】
【請求項１】
下記一般式（１）で示される重合開始剤（Ａ）およびラジカル重合性化合物（Ｂ）からなることを特徴とする重合性組成物。
一般式（１）
【化１】
0004244487.tif 000025
（ただし、Ｒ1およびＲ2は、アルキル基を、Ｚ+は、ヨードニウム、鉄アレニウム、スルホニウムからなるグループより選ばれるカチオンを表す。）
【請求項２】
Ｚ+が、下記一般式（２）、一般式（３）、一般式（４）または一般式（５）の構造で表されるカチオンであることを特徴とする請求項１記載の重合性組成物。
一般式（２）
【化２】
0004244487.tif 000026
一般式（３）
【化３】
0004244487.tif 000027
一般式（４）
【化４】
0004244487.tif 000028
一般式（５）
【化５】
0004244487.tif 000029
（ただし、Ａｒ1〜Ａｒ6は、アリール基を、Ａｒ7は、アリール基または芳香族アシル基を、Ｒ3およびＲ4は、アリール基またはアルキル基を表す。）
【発明の詳細な説明】
【０００１】
【発明の属する技術分野】
本発明は重合性組成物に関する。さらに詳しくは、エネルギー線、特に紫外光の照射によりフリーラジカルを発生し、ラジカル重合性化合物を短時間に硬化させ、例えば、成型樹脂、注型樹脂、光造形用樹脂、封止剤、歯科用重合レジン、印刷インキ、塗料、印刷版用感光性樹脂、印刷用カラープルーフ、カラーフィルター用レジスト、ドライフィルムレジスト、プリント基板用レジスト、半導体用フォトレジスト、マイクロエレクトロニクス用レジスト、ホログラム材料、オーバーコート材、接着剤、粘着剤、離型剤、光記録媒体、各種デバイス等の分野において良好な物性を持った重合物や硬化物を得るための重合性組成物に関する。
【０００２】
【従来の技術】
紫外光照射によって、アクリレート化合物等のラジカル重合を引き起こす光重合開始剤は広い分野で用いられており、市販の光重合開始剤については、フォトポリマー懇話会編、「感光材料リストブック」、５５〜７２頁、１９９６年（ぶんしん出版）などにまとめられている。
【０００３】
一方、上記文献に記載の市販の光重合開始剤とは別に、ある種のヨードニウム塩やスルホニウム塩、金属アレーン錯体は、光を吸収することによって分解して酸を発生するため、エポキシ化合物等の光カチオン重合を引き起こす開始剤としての報告がなされている。例えば、J.V.Crivello著、J.P.Fouassier、J.F.Rabek編、「Radiation Curing in Polymer Science and Technology」、第２巻、Chapter ８、４３５頁（Elsevier刊、１９９３年）やJ.V.Crivello著、「Advanced Polymer Science」、第６４巻、１頁（１９８４年）に記載のヨードニウム塩やスルホニウム塩、あるいはF.Lohse, H.Zweifel著、「Advanced Polymer Science」、第７８巻、６１頁（１９８６年）に記載の金属アレーン錯体がこれに該当する。この内、いくつかのヨードニウム塩やスルホニウム塩は、みどり化学（株）社の光重合開始剤カタログやチバ・スペシャリティー・ケミカルス（株）社の「光重合開始剤総合カタログ」に記載されており市販されている。これらの公知文献やカタログに記載のヨードニウム塩やスルホニウム塩、金属アレーン錯体は、光を吸収して分解する際に、酸だけではなく、同時にラジカルも発生することが知られており、アクリレート化合物等の光ラジカル重合用の開始剤としても用いることができる。
【０００４】
【発明が解決しようとする課題】
上述のヨードニウム塩やスルホニウム塩、金属アレーン錯体は、光を吸収して分解する際に、ラジカルだけではなく、酸も発生するため、金属のコーティングや電子部品回路のパターン作成や封止剤等の用途に用いた際、錆の発生や電子部品回路の短絡等による誤作動の原因となりやすいといった問題があった。そのため、分解時に酸を発生しないラジカル重合用の重合開始剤とそれを用いた重合性組成物の開発が求められていた。
【０００５】
【課題を解決するための手段】
本発明者らは、以上の諸問題点を考慮し解決すべく鋭意研究を重ねた結果、本発明に至った。
【０００６】
すなわち本発明は、下記一般式（１）で示される重合開始剤（Ａ）およびラジカル重合性化合物（Ｂ）からなることを特徴とする重合性組成物に関する。
【０００７】
一般式（１）
【０００８】
【化６】
0004244487.tif 000002
【０００９】
（ただし、Ｒ1およびＲ2は、アルキル基を、Ｚ+は、ヨードニウム、鉄アレニウム、スルホニウムからなるグループより選ばれるカチオンを表す。）
また、本発明は、Ｚ+が、下記一般式（２）、一般式（３）、一般式（４）または一般式（５）の構造で表されるカチオンであることを特徴とする上記重合性組成物に関する。
【００１０】
一般式（２）
【００１１】
【化７】
0004244487.tif 000003
【００１２】
一般式（３）
【００１３】
【化８】
0004244487.tif 000004
【００１４】
一般式（４）
【００１５】
【化９】
0004244487.tif 000005
【００１６】
一般式（５）
【００１７】
【化１０】
0004244487.tif 000006
【００１８】
（ただし、Ａｒ1〜Ａｒ6は、アリール基を、Ａｒ7は、アリール基または芳香族アシル基を、Ｒ3およびＲ4は、アリール基またはアルキル基を表す。）
【００１９】
【発明の実施の形態】
以下、詳細にわたって本発明を説明する。
【００２０】
まず初めに、本発明の重合開始剤（Ａ）について説明する。本発明の重合開始剤（Ａ）は、一般式（１）で表される構造を有するという特徴をあげることができる。ここで、一般式（１）中の置換基Ｒ1およびＲ2におけるアルキル基としては、メチル基、エチル基、プロピル基、イソプロピル基、ブチル基、イソブチル基、ペンチル基、イソペンチル基、ネオペンチル基、ヘキシル基、オクチル基、デシル基等をあげることができる。また、これらのアルキル基は、さらに他の置換基で置換されていても良く、例えば、クロロメチル基、ヒドロキシメチル基、メトキシメチル基、シアノメチル基、２−ヒドロキシエチル基、アリル基、ベンジル基、フェナシル基等の置換アルキル基も、Ｒ1およびＲ2におけるアルキル基の範疇に含まれる。この中で、好ましいアルキル基としては、メチル基、エチル基、プロピル基、イソプロピル基、ブチル基、イソブチル基をあげることができる。
【００２１】
また、一般式（１）におけるカチオンＺ+としては、ヨードニウム、鉄アレニウム、スルホニウムからなるグループより選ばれるカチオンであり、光照射によって、これらのカチオンが分解してフリーラジカルを発生する。特に、一般式（２）で表されるヨードニウム、一般式（３）で表される鉄アレニウム、一般式（４）または一般式（５）で表されるスルホニウムであることが好ましいが、本発明はこれらになんら限定されるものではない。
【００２２】
上述の一般式（２）〜一般式（５）の置換基Ａｒ1〜Ａｒ7、Ｒ3およびＲ4におけるアリール基としては、フェニル基、ｏ−トリル基、ｍ−トリル基、ｐ−トリル基、２，３−キシリル基、２，５−キシリル基、１−ナフチル基、２−ナフチル基等のアリール基に加え、ｏ−クロロフェニル基、ｍ−フルオロフェニル基、ｐ−シアノフェニル基、ｐ−メトキシフェニル基等の置換アリール基があげられる。この内、好ましいものとしては、フェニル基、ｏ−トリル基、ｐ−トリル基、ｍ−フルオロフェニル基があげられる。また、一般式（５）の置換基Ａｒ7における芳香族アシル基としては、ベンゾイル基、ｏ−トルオイル基、ｍ−トルオイル基、ｐ−トルオイル基、１−ナフトイル基、２−ナフトイル基等があげられる。これら芳香族アシル基は、さらに他の置換基で置換されていても良く、例えば、ｏ−クロロベンゾイル基、ｐ−シアノベンゾイル基等の置換芳香族アシル基も、ここでいう芳香族アシル基の範疇に含まれる。さらに、一般式（５）の置換基Ｒ3およびＲ4におけるアルキル基としては、一般式（１）の置換基Ｒ1およびＲ2で挙げたアルキル基と同じものをあげることができる。
【００２３】
以上述べた本発明の重合開始剤（Ａ）として特に好ましい具体例として、下記化合物（１）〜化合物（１５）をあげることができる（ただし、Ｐｒiはイソプロピル基、Ｐｈはフェニル基を表す）。
【００２４】
化合物（１）
【００２５】
【化１１】
0004244487.tif 000007
【００２６】
化合物（２）
【００２７】
【化１２】
0004244487.tif 000008
【００２８】
化合物（３）
【００２９】
【化１３】
0004244487.tif 000009
【００３０】
化合物（４）
【００３１】
【化１４】
0004244487.tif 000010
【００３２】
化合物（５）
【００３３】
【化１５】
0004244487.tif 000011
【００３４】
化合物（６）
【００３５】
【化１６】
0004244487.tif 000012
【００３６】
化合物（７）
【００３７】
【化１７】
0004244487.tif 000013
【００３８】
化合物（８）
【００３９】
【化１８】
0004244487.tif 000014
【００４０】
化合物（９）
【００４１】
【化１９】
0004244487.tif 000015
【００４２】
化合物（１０）
【００４３】
【化２０】
0004244487.tif 000016
【００４４】
化合物（１１）
【００４５】
【化２１】
0004244487.tif 000017
【００４６】
化合物（１２）
【００４７】
【化２２】
0004244487.tif 000018
【００４８】
化合物（１３）
【００４９】
【化２３】
0004244487.tif 000019
【００５０】
化合物（１４）
【００５１】
【化２４】
0004244487.tif 000020
【００５２】
化合物（１５）
【００５３】
【化２５】
0004244487.tif 000021
【００５４】
つぎに、本発明に用いるラジカル重合性化合物（Ｂ）について説明する。本発明におけるラジカル重合性化合物（Ｂ）とは、分子中にラジカル重合可能なエチレン性不飽和結合を少なくとも一つ以上を有する化合物を意味する。また、これらは、いずれも常温、常圧で液体ないし固体のモノマー、オリゴマーないしポリマーの化学形態を持つものである。
【００５５】
このようなラジカル重合性化合物（Ｂ）の例としては、アクリル酸、メタクリル酸、イタコン酸、クロトン酸、イソクロトン酸、マレイン酸等の不飽和カルボン酸およびそれらの塩、エステル、ウレタン、酸アミドや酸無水物があげられ、さらには、アクリロニトリル、スチレン誘導体、種々の不飽和ポリエステル、不飽和ポリエーテル、不飽和ポリアミド、不飽和ポリウレタン等があげられるが、本発明はこれらに限定されるものではない。以下に、本発明におけるラジカル重合性化合物（Ｂ）の具体例をあげる。
アクリレート類の例：
単官能アルキルアクリレート類の例：
メチルアクリレート、エチルアクリレート、プロピルアクリレート、イソプロピルアクリレート、ブチルアクリレート、イソアミルアクリレート、ヘキシルアクリレート、２−エチルヘキシルアクリレート、オクチルアクリレート、デシルアクリレート、ラウリルアクリレート、ステアリルアクリレート、イソボルニルアクリレート、シクロヘキシルアクリレート、ジシクロペンテニルアクリレート、ジシクロペンテニルオキシエチルアクリレート、ベンジルアクリレート。
単官能含ヒドロキシアクリレート類の例：
２−ヒドロキシエチルアクリレート、２−ヒドロキシプロピルアクリレート、２−ヒドロキシ−３−クロロプロピルアクリレート、２−ヒドロキシ−３−フェノキシプロピルアクリレート、２−ヒドロキシ−３−アリルオキシプロピルアクリレート、２−アクリロイルオキシエチル−２−ヒドロキシプロピルフタレート。
単官能含ハロゲンアクリレート類の例：
２，２，２−トリフルオロエチルアクリレート、２，２，３，３−テトラフルオロプロピルアクリレート、１Ｈ−ヘキサフルオロイソプロピルアクリレート、１Ｈ，１Ｈ，５Ｈ−オクタフルオロペンチルアクリレート、１Ｈ，１Ｈ，２Ｈ，２Ｈ−ヘプタデカフルオロデシルアクリレート、２，６−ジブロモ−４−ブチルフェニルアクリレート、２，４，６−トリブロモフェノキシエチルアクリレート、２，４，６−トリブロモフェノール３ＥＯ付加アクリレート。
単官能含エーテル基アクリレート類の例：
２−メトキシエチルアクリレート、１，３−ブチレングリコールメチルエーテルアクリレート、ブトキシエチルアクリレート、メトキシトリエチレングリコールアクリレート、メトキシポリエチレングリコール＃４００アクリレート、メトキシジプロピレングリコールアクリレート、メトキシトリプロピレングリコールアクリレート、メトキシポリプロピレングリコールアクリレート、エトキシジエチレングリコールアクリレート、２−エチルヘキシルカルビトールアクリレート、テトラヒドロフルフリルアクリレート、フェノキシエチルアクリレート、フェノキシジエチレングリコールアクリレート、フェノキシポリエチレングリコールアクリレート、クレジルポリエチレングリコールアクリレート、ｐ−ノニルフェノキシエチルアクリレート、ｐ−ノニルフェノキシポリエチレングリコールアクリレート、グリシジルアクリレート。
単官能含カルボキシルアクリレート類の例：
β−カルボキシエチルアクリレート、こはく酸モノアクリロイルオキシエチルエステル、ω−カルボキシポリカプロラクトンモノアクリレート、２−アクリロイルオキシエチルハイドロゲンフタレート、２−アクリロイルオキシプロピルハイドロゲンフタレート、２−アクリロイルオキシプロピルヘキサヒドロハイドロゲンフタレート、２−アクリロイルオキシプロピルテトラヒドロハイドロゲンフタレート。
その他の単官能アクリレート類の例：
Ｎ，Ｎ−ジメチルアミノエチルアクリレート、Ｎ，Ｎ−ジメチルアミノプロピルアクリレート、モルホリノエチルアクリレート、トリメチルシロキシエチルアクリレート、ジフェニル−２−アクリロイルオキシエチルホスフェート、２−アクリロイルオキシエチルアシッドホスフェート、カプロラクトン変性−２−アクリロイルオキシエチルアシッドホスフェート。
二官能アクリレート類の例：
１，４−ブタンジオールジアクリレート、１，６−ヘキサンジオールジアクリレート、ジエチレングリコールジアクリレート、トリエチレングリコールジアクリレート、テトラエチレングリコールジアクリレート、ポリエチレングリコール＃２００ジアクリレート、ポリエチレングリコール＃３００ジアクリレート、ポリエチレングリコール＃４００ジアクリレート、ポリエチレングリコール＃６００ジアクリレート、ジプロピレングリコールジアクリレート、トリプロピレングリコールジアクリレート、テトラプロピレングリコールジアクリレート、ポリプロピレングリコール＃４００ジアクリレート、ポリプロピレングリコール＃７００ジアクリレート、ネオペンチルグリコールジアクリレート、ネオペンチルグリコールＰＯ変性ジアクリレート、ヒドロキシピバリン酸ネオペンチルグリコールエステルジアクリレート、ヒドロキシピバリン酸ネオペンチルグリコールエステルのカプロラクトン付加物ジアクリレート、１，６−ヘキサンジオールビス（２−ヒドロキシ−３−アクリロイルオキシプロピル）エーテル、１，９−ノナンジオールジアクリレート、ペンタエリスリトールジアクリレート、ペンタエリスリトールジアクリレートモノステアレート、ペンタエリスリトールジアクリレートモノベンゾエート、ビスフェノールＡジアクリレート、ＥＯ変性ビスフェノールＡジアクリレート、ＰＯ変性ビスフェノールＡジアクリレート、水素化ビスフェノールＡジアクリレート、ＥＯ変性水素化ビスフェノールＡジアクリレート、ＰＯ変性水素化ビスフェノールＡジアクリレート、ビスフェノールＦジアクリレート、ＥＯ変性ビスフェノールＦジアクリレート、ＰＯ変性ビスフェノールＦジアクリレート、ＥＯ変性テトラブロモビスフェノールＡジアクリレート、トリシクロデカンジメチロールジアクリレート、イソシアヌル酸ＥＯ変性ジアクリレート。
三官能アクリレート類の例：
グリセリンＰＯ変性トリアクリレート、トリメチロールプロパントリアクリレート、トリメチロールプロパンＥＯ変性トリアクリレート、トリメチロールプロパンＰＯ変性トリアクリレート、イソシアヌル酸ＥＯ変性トリアクリレート、イソシアヌル酸ＥＯ変性ε−カプロラクトン変性トリアクリレート、１，３，５−トリアクリロイルヘキサヒドロ−ｓ−トリアジン、ペンタエリスリトールトリアクリレート、ジペンタエリスリトールトリアクリレートトリプロピオネート。
四官能以上のアクリレート類の例：
ペンタエリスリトールテトラアクリレート、ジペンタエリスリトールペンタアクリレートモノプロピオネート、ジペンタエリスリトールヘキサアクリレート、テトラメチロールメタンテトラアクリレート、オリゴエステルテトラアクリレート、トリス（アクリロイルオキシ）ホスフェート。
メタクリレート類の例：
単官能アルキルメタクリレート類の例：
メチルメタクリレート、エチルメタクリレート、プロピルメタクリレート、イソプロピルメタクリレート、ブチルメタクリレート、イソアミルメタクリレート、ヘキシルメタクリレート、２−エチルヘキシルメタクリレート、オクチルメタクリレート、デシルメタクリレート、ラウリルメタクリレート、ステアリルメタクリレート、イソボルニルメタクリレート、シクロヘキシルメタクリレート、ジシクロペンテニルメタクリレート、ジシクロペンテニルオキシエチルメタクリレート、ベンジルメタクリレート。
単官能含ヒドロキシメタクリレート類の例：
２−ヒドロキシエチルメタクリレート、２−ヒドロキシプロピルメタクリレート、２−ヒドロキシ−３−クロロプロピルメタクリレート、２−ヒドロキシ−３−フェノキシプロピルメタクリレート、２−ヒドロキシ−３−アリルオキシプロピルメタクリレート、２−メタクリロイルオキシエチル−２−ヒドロキシプロピルフタレート。
単官能含ハロゲンメタクリレート類の例：
２，２，２−トリフルオロエチルメタクリレート、２，２，３，３−テトラフルオロプロピルメタクリレート、１Ｈ−ヘキサフルオロイソプロピルメタクリレート、１Ｈ，１Ｈ，５Ｈ−オクタフルオロペンチルメタクリレート、１Ｈ，１Ｈ，２Ｈ，２Ｈ−ヘプタデカフルオロデシルメタクリレート、２，６−ジブロモ−４−ブチルフェニルメタクリレート、２，４，６−トリブロモフェノキシエチルメタクリレート、２，４，６−トリブロモフェノール３ＥＯ付加メタクリレート。
単官能含エーテル基メタクリレート類の例：
２−メトキシエチルメタクリレート、１，３−ブチレングリコールメチルエーテルメタクリレート、ブトキシエチルメタクリレート、メトキシトリエチレングリコールメタクリレート、メトキシポリエチレングリコール＃４００メタクリレート、メトキシジプロピレングリコールメタクリレート、メトキシトリプロピレングリコールメタクリレート、メトキシポリプロピレングリコールメタクリレート、エトキシジエチレングリコールメタクリレート、２−エチルヘキシルカルビトールメタクリレート、テトラヒドロフルフリルメタクリレート、フェノキシエチルメタクリレート、フェノキシジエチレングリコールメタクリレート、フェノキシポリエチレングリコールメタクリレート、クレジルポリエチレングリコールメタクリレート、ｐ−ノニルフェノキシエチルメタクリレート、ｐ−ノニルフェノキシポリエチレングリコールメタクリレート、グリシジルメタクリレート。
単官能含カルボキシルメタクリレート類の例：
β−カルボキシエチルメタクリレート、こはく酸モノメタクリロイルオキシエチルエステル、ω−カルボキシポリカプロラクトンモノメタクリレート、２−メタクリロイルオキシエチルハイドロゲンフタレート、２−メタクリロイルオキシプロピルハイドロゲンフタレート、２−メタクリロイルオキシプロピルヘキサヒドロハイドロゲンフタレート、２−メタクリロイルオキシプロピルテトラヒドロハイドロゲンフタレート。
その他の単官能メタクリレート類の例：
Ｎ，Ｎ−ジメチルアミノエチルメタクリレート、Ｎ，Ｎ−ジメチルアミノプロピルメタクリレート、モルホリノエチルメタクリレート、トリメチルシロキシエチルメタクリレート、ジフェニル−２−メタクリロイルオキシエチルホスフェート、２−メタクリロイルオキシエチルアシッドホスフェート、カプロラクトン変性−２−メタクリロイルオキシエチルアシッドホスフェート。
二官能メタクリレート類の例：
１，４−ブタンジオールジメタクリレート、１，６−ヘキサンジオールジメタクリレート、ジエチレングリコールジメタクリレート、トリエチレングリコールジメタクリレート、テトラエチレングリコールジメタクリレート、ポリエチレングリコール＃２００ジメタクリレート、ポリエチレングリコール＃３００ジメタクリレート、ポリエチレングリコール＃４００ジメタクリレート、ポリエチレングリコール＃６００ジメタクリレート、ジプロピレングリコールジメタクリレート、トリプロピレングリコールジメタクリレート、テトラプロピレングリコールジメタクリレート、ポリプロピレングリコール＃４００ジメタクリレート、ポリプロピレングリコール＃７００ジメタクリレート、ネオペンチルグリコールジメタクリレート、ネオペンチルグリコールＰＯ変性ジメタクリレート、ヒドロキシピバリン酸ネオペンチルグリコールエステルジメタクリレート、ヒドロキシピバリン酸ネオペンチルグリコールエステルのカプロラクトン付加物ジメタクリレート、１，６−ヘキサンジオールビス（２−ヒドロキシ−３−メタクリロイルオキシプロピル）エーテル、１，９−ノナンジオールジメタクリレート、ペンタエリスリトールジメタクリレート、ペンタエリスリトールジメタクリレートモノステアレート、ペンタエリスリトールジメタクリレートモノベンゾエート、ビスフェノールＡジメタクリレート、ＥＯ変性ビスフェノールＡジメタクリレート、ＰＯ変性ビスフェノールＡジメタクリレート、水素化ビスフェノールＡジメタクリレート、ＥＯ変性水素化ビスフェノールＡジメタクリレート、ＰＯ変性水素化ビスフェノールＡジメタクリレート、ビスフェノールＦジメタクリレート、ＥＯ変性ビスフェノールＦジメタクリレート、ＰＯ変性ビスフェノールＦジメタクリレート、ＥＯ変性テトラブロモビスフェノールＡジメタクリレート、トリシクロデカンジメチロールジメタクリレート、イソシアヌル酸ＥＯ変性ジメタクリレート。
三官能メタクリレート類の例：
グリセリンＰＯ変性トリメタクリレート、トリメチロールプロパントリメタクリレート、トリメチロールプロパンＥＯ変性トリメタクリレート、トリメチロールプロパンＰＯ変性トリメタクリレート、イソシアヌル酸ＥＯ変性トリメタクリレート、イソシアヌル酸ＥＯ変性ε−カプロラクトン変性トリメタクリレート、１，３，５−トリメタクリロイルヘキサヒドロ−ｓ−トリアジン、ペンタエリスリトールトリメタクリレート、ジペンタエリスリトールトリメタクリレートトリプロピオネート。
四官能以上のメタクリレート類の例：
ペンタエリスリトールテトラメタクリレート、ジペンタエリスリトールペンタメタクリレートモノプロピオネート、ジペンタエリスリトールヘキサメタクリレート、テトラメチロールメタンテトラメタクリレート、オリゴエステルテトラメタクリレート、トリス（メタクリロイルオキシ）ホスフェート。
アリレート類の例：
アリルグリシジルエーテル、ジアリルフタレート、トリアリルトリメリテート、イソシアヌル酸トリアリレート。
酸アミド類の例：
アクリルアミド、Ｎ−メチロールアクリルアミド、ジアセトンアクリルアミド、Ｎ，Ｎ−ジメチルアクリルアミド、Ｎ，Ｎ−ジエチルアクリルアミド、Ｎ−イソプロピルアクリルアミド、アクリロイルモルホリン、メタクリルアミド、Ｎ−メチロールメタクリルアミド、ジアセトンメタクリルアミド、Ｎ，Ｎ−ジメチルメタクリルアミド、Ｎ，Ｎ−ジエチルメタクリルアミド、Ｎ−イソプロピルメタクリルアミド、メタクリロイルモルホリン。
スチレン類の例：
スチレン、ｐ−ヒドロキシスチレン、ｐ−クロロスチレン、ｐ−ブロモスチレン、ｐ−メチルスチレン、ｐ−メトキシスチレン、ｐ−ｔ−ブトキシスチレン、ｐ−ｔ−ブトキシカルボニルスチレン、ｐ−ｔ−ブトキシカルボニルオキシスチレン、２，４−ジフェニル−４−メチル−１−ペンテン。
他のビニル化合物の例：
酢酸ビニル、モノクロロ酢酸ビニル、安息香酸ビニル、ピバル酸ビニル、酪酸ビニル、ラウリン酸ビニル、アジピン酸ジビニル、メタクリル酸ビニル、クロトン酸ビニル、２−エチルヘキサン酸ビニル、Ｎ−ビニルカルバゾール、Ｎ−ビニルピロリドン等。
【００５６】
上記のラジカル重合性化合物（Ｂ）は、以下に示すメーカーの市販品として、容易に入手することができる。例えば、共栄社油脂化学工業（株）社製の「ライトアクリレート」、「ライトエステル」、「エポキシエステル」、「ウレタンアクリレート」および「高機能性オリゴマー」シリーズ、新中村化学（株）社製の「ＮＫエステル」および「ＮＫオリゴ」シリーズ、日立化成工業（株）社製の「ファンクリル」シリーズ、東亞合成化学（株）社製の「アロニックスＭ」シリーズ、大八化学工業（株）社製の「機能性モノマー」シリーズ、大阪有機化学工業（株）社製の「特殊アクリルモノマー」シリーズ、三菱レイヨン（株）社製の「アクリエステル」および「ダイヤビームオリゴマー」シリーズ、日本化薬（株）社製の「カヤラッド」および「カヤマー」シリーズ、（株）日本触媒社製の「アクリル酸／メタクリル酸エステルモノマー」シリーズ、日本合成化学工業（株）社製の「ＮＩＣＨＩＧＯ−ＵＶ紫光ウレタンアクリレートオリゴマー」シリーズ、信越酢酸ビニル（株）社製の「カルボン酸ビニルエステルモノマー」シリーズ、（株）興人社製の「機能性モノマー」シリーズ等があげられる。
【００５７】
また以下に示す環状化合物もラジカル重合性化合物（Ｂ）としてあげられる。
三員環化合物の例：
ジャーナル・オブ・ポリマー・サイエンス・ポリマー・ケミストリー・エディション（J.Polym.Sci.Polym.Chem.Ed.）、第１７巻、３１６９頁（１９７９年）記載のビニルシクロプロパン類、マクロモレキュラー・ケミー・ラピッド・コミュニケーション（Makromol.Chem.Rapid Commun.）、第５巻、６３頁（１９８４年）記載の１−フェニル−２−ビニルシクロプロパン類、ジャーナル・オブ・ポリマー・サイエンス・ポリマー・ケミストリー・エディション（J.Polym.Sci.Polym.Chem.Ed.）、第２３巻、１９３１頁（１９８５年）およびジャーナル・オブ・ポリマー・サイエンス・ポリマー・レター・エディション（J.Polym.Sci.Polym.Lett.Ed.）、第２１巻、４３３１頁（１９８３年）記載の２−フェニル−３−ビニルオキシラン類、日本化学会第５０春期年会講演予稿集、１５６４頁（１９８５年）記載の２，３−ジビニルオキシラン類。
環状ケテンアセタール類の例：
ジャーナル・オブ・ポリマー・サイエンス・ポリマー・ケミストリー・エディション（J.Polym.Sci.Polym.Chem.Ed.）、第２０巻、３０２１頁（１９８２年）およびジャーナル・オブ・ポリマー・サイエンス・ポリマー・レター・エディション（J.Polym.Sci.Polym.Lett.Ed.）、第２１巻、３７３頁（１９８３年）記載の２−メチレン−１，３−ジオキセパン、ポリマー・プレプレプリント（Polym.Preprints）、第３４巻、１５２頁（１９８５年）記載のジオキソラン類、ジャーナル・オブ・ポリマー・サイエンス・ポリマー・レター・エディション（J.Polym.Sci.Polym.Lett.Ed.）、第２０巻、３６１頁（１９８２年）、マクロモレキュラー・ケミー（Makromol.Chem.）、第１８３巻、１９１３頁（１９８２年）およびマクロモレキュラー・ケミー（Makromol.Chem.）、第１８６巻、１５４３頁（１９８５年）記載の２−メチレン−４−フェニル−１，３−ジオキセパン、マクロモレキュルズ（Macromolecules）、第１５巻、１７１１頁（１９８２年）記載の４，７−ジメチル−２−メチレン−１，３−ジオキセパン、ポリマー・プレプレプリント（Polym.Preprints）、第３４巻、１５４頁（１９８５年）記載の５，６−ベンゾ−２−メチレン−１，３−ジオセパン。
【００５８】
さらに、ラジカル重合性化合物（Ｂ）は、以下に示す文献に記載のものもあげることができる。例えば、山下晋三ら編、「架橋剤ハンドブック」、（１９８１年、大成社）や加藤清視編、「ＵＶ・ＥＢ硬化ハンドブック（原料編）」、（１９８５年、高分子刊行会）、ラドテック研究会編、「ＵＶ・ＥＢ硬化技術の応用と市場」、７９頁、（１９８９年、シーエムシー）、赤松清編、「新・感光性樹脂の実際技術」、（１９８７年、シーエムシー）、遠藤剛編、「熱硬化性高分子の精密化」、（１９８６年、シーエムシー）、滝山榮一郎著、「ポリエステル樹脂ハンドブック」、（１９８８年、日刊工業新聞社）があげられる。
【００５９】
さらに本発明の重合性組成物は、下記に示すカルボキシル基含有ポリマー（Ｃ）を添加して用いることができる。ここでカルボキシル基含有ポリマー（Ｃ）とは、アクリル酸エステルまたはメタクリル酸エステル［以下、（メタ）アクリル酸エステルと略記する］とアクリル酸との共重合体、（メタ）アクリル酸エステルと（メタ）アクリル酸とこれらと共重合し得るビニルモノマーとの共重合体が挙げられる。これらの共重合体は単独であるいは２種以上混合しても差し支えない。
【００６０】
ここで（メタ）アクリル酸エステルとしては、メチルアクリレート、エチルアクリレート、ブチルアクリレート、２−エチルヘキシルアクリレート、イソボルニルアクリレート、メチルメタクリレート、エチルメタクリレート、ブチルメタクリレート、２−エチルヘキシルメタクリレート、イソボルニルメタクリレート等が挙げられる。また、（メタ）アクリル酸エステルと（メタ）アクリル酸とこれらと共重合し得るビニルモノマーとしては、テトラヒドリフルフリルアクリレート、ジメチルアミノエチルアクリレート、グリシジルアクリレート、２，２，２−トリフルオロエチルアクリレート、２，２，３，３−テトラフルオロプロピルアクリレート、テトラヒドリフルフリルメタクリレート、ジメチルアミノエチルメタクリレート、グリシジルメタクリレート、２，２，２−トリフルオロエチルメタクリレート、アクリルアミド、スチレン等が挙げられる。
【００６１】
本発明のラジカル重合性化合物（Ｂ）は、ただ一種のみ用いても、所望とする特性を向上するために任意の比率で二種以上混合したものを用いても構わない。また本発明の重合開始剤（Ａ）は、ラジカル重合性化合物（Ｂ）１００重量部に対して０．０１から２０重量部の範囲で用いるのが好ましく、さらに、０．１から１０重量部の範囲で用いるのがより好ましい。またカルボキシル基含有ポリマー（Ｃ）は、ラジカル重合性化合物（Ｂ）１００重量部に対して２０から５００重量部の範囲で用いるのが好ましく、さらに５０から１５０重量部の範囲で用いるのがより好ましい。
【００６２】
本発明の重合性組成物は、有機高分子重合体等のバインダーと混合し、ガラス板やアルミニウム板、その他の金属板、ポリエチレンテレフタレートやポリエチレン等のポリマーフィルムに塗布して使用することが可能である。本発明の重合性組成物と混合して使用可能なバインダーとしては、ポリアクリレート類、ポリ−α−アルキルアクリレート類、ポリアミド類、ポリビニルアセタール類、ポリホルムアルデヒド類、ポリウレタン類、ポリカーボネート類、ポリスチレン類、ポリビニルエステル類等の重合体、共重合体があげられ、さらに具体的には、ポリメタクリレート、ポリメチルメタクリレート、ポリエチルメタクリレート、ポリビニルカルバゾール、ポリビニルピロリドン、ポリビニルブチラール、ポリビニルアセテート、ノボラック樹脂、フェノール樹脂、エポキシ樹脂、アルキッド樹脂その他、赤松清監修、「新・感光性樹脂の実際技術」、（シーエムシー、１９８７年）や「１０１８８の化学商品」、６５７〜７６７頁（化学工業日報社、１９８８年）記載の業界公知の有機高分子重合体があげられる。
【００６３】
また本発明の重合性組成物はさらに感度向上の目的で、増感剤や他の光重合開始剤と併用することが可能である。本発明の重合性組成物と混合して併用可能な増感剤や他の光重合開始剤としては、ベンゾフェノン、４−メチルベンゾフェノン、２，４，６−トリメチルベンゾフェノン、４，４’−ジメチルベンゾフェノン、４，４’−ジメトキシベンゾフェノン、４，４’−ビス（ジエチルアミノ）ベンゾフェノン等のベンゾフェノン類、クマリン１、クマリン３３８、クマリン１０２等のクマリン類、３，３’−カルボニルビス（７−ジエチルアミノクマリン）等のケトクマリン類、さらにチバスペシャリテーケミカルズ光重合開始剤総合カタログ（１９９７年発行）記載のイルガキュアー６５１、イルガキュアー１８４、ダロキュアー１１７３、イルガキュアー５００、イルガキュアー１０００、イルガキュアー２９５９、イルガキュアー９０７、イルガキュアー３６９、イルガキュアー１７００、イルガキュアー１４９、イルガキュアー１８００、イルガキュアー１８５０、イルガキュアー８１９、イルガキュアー７８４、イルガキュアー２６１があげられる。
【００６４】
また、特公昭５９−１２８１号、特公昭６１−９６２１号ならびに特開昭６０−６０１０４号記載のトリアジン誘導体、米国特許第２８４８３２８号、特公昭３６−２２０６２号、特公昭３７−１３１０９号、特公昭３８−１８０１５号ならびに特公昭４５−９６１０号記載のオルト−キノンジアジド類、特公昭５５−３９１６２号、特開昭５９−１４０２０３号ならびにMacromolecules誌、第１０巻、第１３０７頁（１９７７年、米国化学会発行）記載のヨードニウム化合物をはじめとする各種オニウム化合物、特開昭５９−１４２２０５号記載のアゾ化合物、特開平１−５４４４０号、ヨーロッパ特許第１０９８５１号、ヨーロッパ特許第１２６７１２号、Journal of Imaging Science誌、第３０巻、第１７４頁（１９８６年）記載の金属アレン錯体、特開昭６１−１５１１９７号記載のチタノセン類、特開昭５５−１２７５５０号ならびに特開昭６０−２０２４３７号記載の２，４，５−トリアリールイミダゾール二量体、２，２’−ビス（ｏ−クロロフェニル）−４，４’，５，５’−テトラフェニル−１，１’−ビイミダゾール、特開昭５９−１０７３４４号記載の有機ハロゲン化合物等も併用可能な光重合開始剤としてあげることができる。
【００６５】
また、本発明の重合性組成物は保存時の重合を防止する目的で熱重合防止剤を添加することが可能である。本発明の重合性組成物に添加可能な熱重合防止剤の具体例としては、ｐ−メトキシフェノール、ハイドロキノン、アルキル置換ハイドロキノン、カテコール、ｔｅｒｔ−ブチルカテコール、フェノチアジン等をあげることができ、これらの熱重合防止剤は、ラジカル重合性化合物（Ｂ）１００重量部に対して０．００１から５重量部の範囲で添加されるのが好ましい。
【００６６】
また、本発明の重合性組成物はさらに重合を促進する目的で、アミンやチオール、ジスルフィド等に代表される重合促進剤や連鎖移動触媒を添加することが可能である。本発明の重合性組成物に添加可能な重合促進剤や連鎖移動触媒の具体例としては、例えば、Ｎ−フェニルグリシン、トリエタノールアミン、Ｎ，Ｎ−ジエチルアニリン等のアミン類、米国特許第４４１４３１２号や特開昭６４−１３１４４号記載のチオール類、特開平２−２９１５６１号記載のジスルフィド類、英国特許第３５５８３２２号や特開昭６４−１７０４８号記載のチオン類、特開平２−２９１５６０号記載のＯ−アシルチオヒドロキサメートやＮ−アルコキシピリジンチオン類があげられる。
【００６７】
本発明の重合性組成物はさらに目的に応じて、染料や有機顔料、無機顔料、ホスフィンやホスホネート、ホスファイト等の酸素除去剤、還元剤、カブリ防止剤、退色防止剤、ハレーション防止剤、蛍光増白剤、界面活性剤、着色剤、可塑剤、難燃剤、酸化防止剤、色素前駆体、紫外線吸収剤、防カビ剤、帯電防止剤、磁性体、希釈を目的とした有機溶剤等と混合して使用しても良い。
【００６８】
故に、バインダーその他とともに基板上に塗布してインキ、刷版材料、フォトレジスト、電子写真、ダイレクト刷版材料、ホログラム材料等の感光材料やマイクロカプセル等の各種記録媒体、さらには接着剤、粘着剤、粘接着剤、封止剤および各種塗料に応用することが可能である。
【００６９】
【作用】
本発明の重合開始剤（Ａ）は、ラジカル重合性化合物（Ｂ）のラジカル重合開始剤として作用する。まず、重合開始剤（Ａ）が光を吸収して分解し、フリーラジカルを発生する。この分解の際、酸を発生しない。このようにして発生したフリーラジカルは、ラジカル重合性化合物（Ｂ）の重合もしくは架橋反応を引き起こすものと考えられる。
【００７０】
【実施例】
以下、実施例にて本発明を具体的に説明するが、本発明は下記の実施例のみに、なんら限定されるものではない。尚、特に断りのない限り、例中、部とは重量部を示す。まず、実施例に先だって、上述した本発明の重合開始剤（Ａ）の合成例を示す。
【００７１】
合成例１
化合物（１）の合成
ジフェニルヨードニウムクロライド１．８５部を蒸留水１００部に溶解せしめ、攪拌しながら、ジエチルジチオカルバミン酸ナトリウム１．００部を含んだ水溶液１００部を１０分間かけて滴下した。暗所にて一昼夜攪拌した後、生成した結晶を濾過、蒸留水にて洗浄後、減圧下乾燥し、化合物（１）１．５２部を得た。
【００７２】
合成例２
化合物（２）の合成
ビス（ｐ−メチルフェニル）ヨードニウムクロライド２．０１部を蒸留水１００部に溶解せしめ、攪拌しながら、ジエチルジチオカルバミン酸ナトリウム１．００部を含んだ水溶液１００部を１０分間かけて滴下した。生成した結晶を濾過、蒸留水にて洗浄後、減圧下乾燥し、化合物（２）１．６４部を得た。
【００７３】
合成例３
化合物（３）の合成
ビス（ｐ−ｔｅｒｔ−ブチルフェニル）ヨードニウムテトラフルオロボレート２．８０部をアセトニトリル１００部に溶解せしめ、攪拌しながら、ジエチルジチオカルバミン酸ナトリウム１．００部を含んだ水溶液２００部を１０分間かけて滴下した。生成した油状物をデカンテーション、蒸留水にて洗浄後、減圧下乾燥し、化合物（３）１．７６部を得た。
【００７４】
合成例４
化合物（４）の合成
フェニル（ｐ−オクタデシルオキシフェニル）ヨードニウムヘキサフルオロアンチモネート４．５８部をアセトニトリル１００部に溶解せしめ、攪拌しながら、ジエチルジチオカルバミン酸ナトリウム１．００部を含んだ水溶液２００部を１０分間かけて滴下した。生成した油状物をデカンテーション、蒸留水にて洗浄後、減圧下乾燥し、化合物（４）２．６７部を得た。
【００７５】
合成例５
化合物（５）の合成
η5−シクロペンタジエニル−η6−フェニル鉄ヘキサフルオロホスフェート２．０１部をアセトニトリル１００部に溶解せしめ、攪拌しながら、ジエチルジチオカルバミン酸ナトリウム１．００部を含んだ水溶液２００部を１０分間かけて滴下した。生成した結晶を濾過、蒸留水にて洗浄後、減圧下乾燥し、化合物（５）１．４３部を得た。
【００７６】
合成例６
化合物（６）の合成
η5−シクロペンタジエニル−η6−クメニル鉄ヘキサフルオロホスフェート２．２５部をアセトニトリル１００部に溶解せしめ、攪拌しながら、ジエチルジチオカルバミン酸ナトリウム１．００部を含んだ水溶液２００部を１０分間かけて滴下した。生成した結晶を濾過、蒸留水にて洗浄後、減圧下乾燥し、化合物（６）１．５８部を得た。
【００７７】
合成例７
化合物（７）の合成
トリフェニルスルホニウムブロマイド２．００部を蒸留水１００部に溶解せしめ、攪拌しながら、ジエチルジチオカルバミン酸ナトリウム１．００部を含んだ水溶液１００部を１０分間かけて滴下した。生成した結晶を濾過、蒸留水にて洗浄後、減圧下乾燥し、化合物（７）１．６３部を得た。
【００７８】
合成例８
化合物（８）の合成
ジフェニル（ｐ−メトキシフェニル）スルホニウムトリフラート２．５８部をアセトニトリル１００部に溶解せしめ、攪拌しながら、ジエチルジチオカルバミン酸ナトリウム１．００部を含んだ水溶液２００部を１０分間かけて滴下した。生成した油状物をデカンテーション、蒸留水にて洗浄後、減圧下乾燥し、化合物（８）１．８５部を得た。
【００７９】
合成例９
化合物（９）の合成
ジフェニル（ｐ−ｔｅｒｔ−ブチルフェニル）スルホニウムトリフラート２．７３部をアセトニトリル１００部に溶解せしめ、攪拌しながら、ジエチルジチオカルバミン酸ナトリウム１．００部を含んだ水溶液２００部を１０分間かけて滴下した。生成した油状物をデカンテーション、蒸留水にて洗浄後、減圧下乾燥し、化合物（９）１．９２部を得た。
【００８０】
合成例１０
化合物（１０）の合成
ジフェニル（ｐ−フェニルチオフェニル）スルホニウムヘキサフルオロホスフェート３．０２部をアセトニトリル１００部に溶解せしめ、攪拌しながら、ジエチルジチオカルバミン酸ナトリウム１．００部を含んだ水溶液２００部を１０分間かけて滴下した。生成した油状物をデカンテーション、蒸留水にて洗浄後、減圧下乾燥し、化合物（１０）２．４８部を得た。
【００８１】
合成例１１
化合物（１１）の合成
４，４’−ビス（ジフェニルスルホニオ）ジフェニルスルフィドビスヘキサフルオロホスフェート４．９４部をアセトニトリル１００部に溶解せしめ、攪拌しながら、ジエチルジチオカルバミン酸ナトリウム１．００部を含んだ水溶液２００部を１０分間かけて滴下した。生成した油状物をデカンテーション、蒸留水にて洗浄後、減圧下乾燥し、化合物（１１）４．２３部を得た。
【００８２】
合成例１２
化合物（１２）の合成
ジフェニル（ｐ−シアノベンジル）スルホニウムテトラフルオロボレート２．００部をアセトニトリル１００部に溶解せしめ、攪拌しながら、ジメチルジチオカルバミン酸ナトリウム０．７４部を含んだ水溶液１００部を１０分間かけて滴下した。生成した結晶を濾過、蒸留水にて洗浄後、減圧下乾燥し、化合物（１２）１．６３部を得た。
【００８３】
合成例１３
化合物（１３）の合成
フェニル（メチル）フェナシルスルホニウムテトラフルオロボレート２．００部をアセトニトリル１００部に溶解せしめ、攪拌しながら、Ｎ−メチル−Ｎ−エチルジチオカルバミン酸ナトリウム０．９５部を含んだ水溶液１００部を１０分間かけて滴下した。生成した結晶を濾過、蒸留水にて洗浄後、減圧下乾燥し、化合物（１３）１．６９部を得た。
【００８４】
合成例１４
化合物（１４）の合成
ジメチル（ｐ−シアノフェナシル）スルホニウムブロマイド２．００部をアセトニトリル１００部に溶解せしめ、攪拌しながら、ジイソプロピルジチオカルバミン酸ナトリウム１．１４部を含んだ水溶液１００部を１０分間かけて滴下した。生成した結晶を濾過、蒸留水にて洗浄後、減圧下乾燥し、化合物（１４）１．４７部を得た。
【００８５】
合成例１５
化合物（１５）の合成
テトラメチレン（β−ナフトイルメチル）スルホニウムブロマイド２．００部をアセトニトリル１００部に溶解せしめ、攪拌しながら、ジベンジルジチオカルバミン酸ナトリウム１．７５部を含んだ水溶液１００部を１０分間かけて滴下した。生成した結晶を濾過、蒸留水にて洗浄後、減圧下乾燥し、化合物（１５）２．４４部を得た。
【００８６】
実施例１
重合開始剤（Ａ）として化合物（１）を３部、ラジカル重合性化合物（Ｂ）としてペンタエリスリトールトリアクリレート１００部からなる重合性組成物を、バーコーターを用いて約１０μｍの厚みにアルミ板上に塗布し、ウシオ電機（株）社製紫外線照射装置（超高圧水銀ランプ５００Ｗ１灯、照射距離２０ｃｍｍ）にて１０秒間照射したところ、この重合性組成物は完全に硬化し、タックフリーの硬化膜が得られた。さらに、この硬化膜を蒸留水中で１時間煮沸して得た抽出液のｐＨを測定したところ、酸性を示さなかった。
【００８７】
実施例２〜実施例１６
実施例１における化合物（１）３部のかわりに、第１表に示した重合開始剤（Ａ）にかえた他は、実施例１と全く同様の操作で、実験をそれぞれ行ったところ、いずれの場合もタックフリーの硬化膜が得られた。さらに、これらの硬化膜を各々蒸留水中で１時間煮沸して得た各抽出液のｐＨを測定したところ、いずれの場合も酸性を示さなかった。
【００８８】
第１表
──────────────────────────
実施例  重合開始剤（Ａ） 実施例  重合開始剤（Ａ）
──────────────────────────
2     化合物（２）        9    化合物（９）
3     化合物（３）       10    化合物（１０）
4     化合物（４）       11    化合物（１１）
5     化合物（５）       12    化合物（１２）
6     化合物（６）       13    化合物（１３）
7     化合物（７）       14    化合物（１４）
8     化合物（８）       15    化合物（１５）
──────────────────────────
比較例１〜比較例３
実施例１における化合物（１）のかわりに、公知の光重合開始剤である下記化合物（１６）〜化合物（１８）を各々３部使用して実施例１と同様の操作を行ったところ、いずれの場合もタックフリーの硬化物が得られた。さらに、これらの硬化膜を各々蒸留水中で１時間煮沸して得た各抽出液のｐＨを測定したところ、いずれの場合も明らかに酸性を呈した。このことから、本発明の重合開始剤である化合物（１）を使用した場合には硬化膜中で酸が発生していないのに対し、公知の光重合開始剤である化合物（１６）〜化合物（１８）を使用した場合には硬化膜中で酸が発生しているといえる。
【００８９】
化合物（１６）
【００９０】
【化２６】
0004244487.tif 000022
【００９１】
化合物（１７）
【００９２】
【化２７】
0004244487.tif 000023
【００９３】
化合物（１８）
【００９４】
【化２８】
0004244487.tif 000024
【００９５】
実施例１６〜実施例３１
実施例１におけるペンタエリスリトールトリアクリレート１００部のかわりに、第２表に示したラジカル重合性化合物（Ｂ）各々１００部にかえた他は、実施例１と全く同様の操作で、実験をそれぞれ行ったところ、いずれの場合もタックフリーの硬化膜が得られた。さらに、これらの硬化膜を各々蒸留水中で１時間煮沸して得た各抽出液のｐＨを測定したところ、いずれの場合も酸性を示さなかった。
【００９６】
第２表
─────────────────────────
実施例  ラジカル重合性化合物（Ｂ）
─────────────────────────
16    トリメチロールプロパントリアクリレート
17    2-エチルヘキシルアクリレート
18    2-ヒドロキシエチルアクリレート
19    1,6-ヘキサンジオールジアクリレート
20    エチレングリコールジアクリレート
21    ポリプロピレングリコールジアクリレート
22    ペンタエリスリトールジアクリレート
23    ペンタエリスリトールテトラアクリレート
24    ジペンタエリスリトールヘキサアクリレート
25    2-エチルヘキシルメタクリレート
26    グリシジルメタクリレート
27    1,6-ヘキサンジオールジメタクリレート
28    ジエチレングリコールジメタクリレート
29    トリメチロールプロパントリメタクリレート
30    ジアリルフタレート
31    トリアリルトリメリテート
─────────────────────────
【００９７】
【発明の効果】
本発明の重合開始剤（Ａ）はラジカル重合性化合物（Ｂ）の重合開始剤として有効であり、これらからなる重合性組成物は、光の照射により良好な物性をもった硬化物を得ることが可能である。また、得られる硬化物中には酸を含有しないため、本発明の重合性組成物は、成型樹脂、注型樹脂、封止剤、歯科用重合レジン、光造形樹脂、プリント基板用レジスト、カラーフィルター用レジスト、ドライフィルムレジスト、マイクロエレクトロニクス用レジスト、印刷版用感光性樹脂、感光性インキジェット、印刷（オフセット、グラビア、シルクスクリーン）用インキ、印刷校正用カラープルーフ、塗料、表面コート剤、接着剤、粘着剤、離型剤、ホログラム記録材料等の各種材料に使用できる。